(57)【要約】  ＺＳＭ‐５系ゼオライトの製造方法に関し、シリカ源、アルミナ源、中和剤、および結晶性ＺＳＭ‐５核を含む混合物を加熱し、溶液状態の第１溶液を製造するステップと、前記第１溶液に塩を含む第２溶液を混合し、反応母液を製造するステップと、前記反応母液を水熱合成反応器に連続して供給し、連続結晶化するステップとを含み、下記式１を満たす、ＺＳＭ‐５系ゼオライトの製造方法を提供することができる。［式１］  ０．２０≦Ｗａ／Ｗｂ≦０．４０
2021526118.tif 000002
【特許請求の範囲】
【請求項１】
シリカ源、アルミナ源、中和剤、および結晶性ＺＳＭ‐５核を含む混合物を加熱し、溶液状態の第１溶液を製造するステップと、
前記第１溶液に塩を含む第２溶液を混合し、反応母液を製造するステップと、
前記反応母液を水熱合成反応器に連続して供給し、連続結晶化するステップとを含み、
下記式１を満たす、ＺＳＭ‐５系ゼオライトの製造方法。
［式１］
０．２０≦Ｗａ／Ｗｂ≦０．４０
（前記式１中、Ｗａは、前記反応母液内の塩の含有量であり、Ｗｂは、前記反応母液内のシリカの含有量である。）
【請求項２】
前記第１溶液を製造するステップにおける加熱温度は３０〜６０℃であり、加熱時間は１〜３時間である、請求項１に記載のＺＳＭ‐５系ゼオライトの製造方法。
【請求項３】
前記塩は、硫酸ナトリウム（Ｎａ２ＳＯ４）、硝酸ナトリウム（ＮａＮＯ３）、トリナトリウムホスフェート（Ｎａ３ＰＯ４）、またはこれらの組み合わせを含む、請求項１に記載のＺＳＭ‐５系ゼオライトの製造方法。
【請求項４】
前記水熱合成反応器は、連続撹拌槽型反応器（Continuous Stirred‐Tank Reactor、ＣＳＴＲ）、またはプラグフロー反応器（Plug Flow Reactor、ＰＦＲ）である、請求項１に記載のＺＳＭ‐５系ゼオライトの製造方法。
【請求項５】
前記第２溶液は、前記水熱合成反応器の未反応の残りの液である、請求項１に記載のＺＳＭ‐５系ゼオライトの製造方法。
【請求項６】
前記反応母液を製造するステップにおいて、前記第２溶液が前記水熱合成反応器の前端に再循環し、前記第１溶液と混合される、請求項５に記載のＺＳＭ‐５系ゼオライトの製造方法。
【請求項７】
前記連続結晶化するステップにおける反応温度は１５０〜２００℃である、請求項１に記載のＺＳＭ‐５系ゼオライトの製造方法。
【請求項８】
前記反応母液の粘度は１０００〜２７００ｃＰである、請求項１に記載のＺＳＭ‐５系ゼオライトの製造方法。
【請求項９】
前記式１は、下記式２を満たす、請求項１に記載のＺＳＭ‐５系ゼオライトの製造方法。
［式２］
０．２２≦Ｗａ／Ｗｂ≦０．３２
（前記式１中、Ｗａは、前記反応母液内の塩の含有量であり、Ｗｂは、前記反応母液内のシリカの含有量である。）
【請求項１０】
請求項１に記載の製造方法により製造されたＺＳＭ‐５系ゼオライト。
【請求項１１】
請求項１０に記載のＺＳＭ‐５系ゼオライトを用いて、炭化水素、酸素含有有機化合物、またはこれらの混合物から軽質オレフィンを製造する方法。
【発明の詳細な説明】
【技術分野】
【０００１】
本発明は、ＺＳＭ‐５系ゼオライトの製造方法に関する。
【背景技術】
【０００２】
ゼオライトは、アルミノ‐シリケート（alumino‐silicate）の三次元的な特異な構造からなっており、他のアルミノ‐シリケート結晶に比べて細孔が大きく、イオン交換性に優れ、触媒、吸着剤、分子体およびイオン交換剤などとして広く使用されている。
【０００３】
天然ゼオライトは、構造的な制約などで用途が制限されているが、合成ゼオライトは、その用途が徐々に拡大している。ゼオライトの用途を多様化するためには、経済的な合成方法だけでなく、ゼオライトの結晶サイズ、粒度分布および形態などを任意に調節することが求められる。
【０００４】
ＺＳＭ‐５ゼオライトは、１０‐四面体環（tetrahedron ring）から構成された三次元気孔を形成し、そのサイズは、ゼオライトＡ、ＸとゼオライトＹの中間程度になる。また、独特の吸着および拡散特性を示す形状選択性触媒であるペンタシル（pentasil）ゼオライトの一種として、ＳｉＯ２／Ａｌ２Ｏ３比が高くて一般的に熱安定性が良く、疎水性があり、ルイス酸点が大きい一方、ブレンステッド酸点は小さい。
【０００５】
従来、ＺＳＭ‐５ゼオライト（zeolite）の製造は、回分式反応器を用いていた。すなわち、シリカ源およびアルミナ源を含む原料およびアルカリ水溶液を含む反応物スラリーを撹拌翼が備えられた回分式反応器に供給し、飽和蒸気を投入して、加圧および加熱条件下で、接触混合によってゼオライト化反応を誘導する方法が用いられていた。
【０００６】
しかし、回分式反応器を用いた製造方法は、反応物スラリーのゼオライト化反応が完了する前には次の工程へ移行することが不可能である。そのため、回分式反応器の体積によって生産量が決定され、全体的な生産性が低下するという問題がある。
【０００７】
したがって、従来の回分式反応器を用いた製造方法の限界を乗り越えるために、連続式合成によりＺＳＭ‐５ゼオライトを製造する方法の開発が求められている。
【発明の概要】
【発明が解決しようとする課題】
【０００８】
本発明の一様態は、連続式合成により製造が可能なＺＳＭ‐５系ゼオライトの製造方法を提供することを目的とする。
【課題を解決するための手段】
【０００９】
本発明の一様態は、シリカ源、アルミナ源、中和剤、および結晶性ＺＳＭ‐５核を含む混合物を加熱し、溶液状態の第１溶液を製造するステップと、前記第１溶液に塩を含む第２溶液を混合し、反応母液を製造するステップと、前記反応母液を水熱合成反応器に連続して供給し、連続結晶化するステップとを含み、下記式１を満たすＺＳＭ‐５系ゼオライトの製造方法を提供する。
［式１］
０．２０≦Ｗａ／Ｗｂ≦０．４０
前記式１中、Ｗａは前記反応母液内の塩の含有量であり、Ｗｂは前記反応母液内のシリカの含有量である。
【００１０】
前記第１溶液を製造するステップにおける加熱温度は３０〜６０℃であり、加熱時間は１〜３時間であってもよい。
【００１１】
前記塩は、硫酸ナトリウム（Ｎａ２ＳＯ４）、硝酸ナトリウム（ＮａＮＯ３）、トリナトリウムホスフェート（Ｎａ３ＰＯ４）、またはこれらの組み合わせを含むことができる。
【００１２】
前記水熱合成反応器は、連続撹拌槽型反応器（Continuous Stirred‐Tank Reactor、ＣＳＴＲ）、またはプラグフロー反応器（Plug Flow Reactor、ＰＦＲ）であってもよい。
【００１３】
前記第２溶液は、前記水熱合成反応器の未反応の残りの液であってもよい。
【００１４】
前記反応母液を製造するステップにおいて、前記第２溶液が前記水熱合成反応器の前端に再循環し、前記第１溶液と混合されてもよい。
【００１５】
前記連続結晶化するステップにおける反応温度は１５０〜２００℃であってもよい。
【００１６】
前記反応母液の粘度は１０００〜２７００ｃＰであってもよい。
【００１７】
前記式１は、下記式２を満たしてもよい。
［式２］
０．２２≦Ｗａ／Ｗｂ≦０．３２
前記式１中、Ｗａは前記反応母液内の塩の含有量であり、Ｗｂは前記反応母液内のシリカの含有量である。
【００１８】
本発明の一様態は、前記本発明の一様態のＺＳＭ‐５系ゼオライトの製造方法により製造されたＺＳＭ‐５系ゼオライトを提供する。
【００１９】
本発明の一様態は、前記本発明の一様態のＺＳＭ‐５系ゼオライトを用いて、炭化水素、酸素含有有機化合物、またはこれらの混合物から軽質オレフィンを製造する方法を提供する。
【発明の効果】
【００２０】
本発明の一様態のＺＳＭ‐５系ゼオライトの製造方法によると、反応母液のゲル化によって生じ得る反応器の詰まり現象が防止され、長期間連続式合成によってＺＳＭ‐５系ゼオライトを製造することができる。
【００２１】
また、本発明の一様態のＺＳＭ‐５系ゼオライトの製造方法によると、均一なサイズの高結晶化度を有する単相のＺＳＭ‐５系ゼオライトを短時間で連続して容易に製造することができる。
【００２２】
これにより、本発明の一様態のＺＳＭ‐５系ゼオライトの製造方法により、ゼオライトの生産性が極大化して工程経済性が向上し、ＺＳＭ‐５系ゼオライト触媒生産技術の産業上の適用が期待される。
【図面の簡単な説明】
【００２３】
【図１】実施例１〜３で製造されたＺＳＭ‐５のＸ線回折分析データである。
【図２】実施例１〜３で製造されたＺＳＭ‐５の走査電子顕微鏡（Scanning Electron Microscope、ＳＥＭ）写真である。
【図３】比較例１〜６で製造されたＺＳＭ‐５のＸ線回折分析データである。
【図４】比較例１〜６で製造されたＺＳＭ‐５の走査電子顕微鏡（Scanning Electron Microscope、ＳＥＭ）写真である。
【図５】実施例１〜３のＺＳＭ‐５の製造の後、連続合成反応器に付着されたmeshを光学顕微鏡を介して観察した写真である。
【図６】比較例１〜６のＺＳＭ‐５の製造の後、連続合成反応器に付着されたmeshを光学顕微鏡を介して観察した写真である。
【発明を実施するための形態】
【００２４】
他の定義がない限り、本明細書で使用されるすべての用語（技術および科学的用語を含む）は、本発明が属する技術分野において通常の知識を有する者が共通して理解し得る意味として使用可能である。明細書の全体において、ある部分がある構成要素を「含む」としたときに、これは、特に逆の記載がない限り、他の構成要素を除くのではなく、他の構成要素をさらに含み得ることを意味する。また、単数型は、文章において特に言及しない限り複数型も含む。
【００２５】
本明細書の全体において、他の特別な定義がない限り、「Ａ〜Ｂ」は、「Ａ以上Ｂ以下」を意味する。
【００２６】
本発明の一様態は、シリカ源、アルミナ源、中和剤、および結晶性ＺＳＭ‐５核を含む混合物を加熱し、溶液状態の第１溶液を製造するステップと、前記第１溶液に塩を含む第２溶液を混合し、反応母液を製造するステップと、前記反応母液を水熱合成反応器に連続して供給し、連続結晶化するステップとを含み、下記式１を満たすＺＳＭ‐５系ゼオライトの製造方法を提供する。
【００２７】
［式１］
０．２０≦Ｗａ／Ｗｂ≦０．４０
【００２８】
前記式１中、Ｗａは、前記反応母液内の塩の含有量であり、Ｗｂは、前記反応母液内のシリカの含有量である。
【００２９】
ＺＳＭ‐５系ゼオライトの連続式反応による製造のためには、連続してゼオライト合成のための反応母液が供給されるとともに、高温の水熱合成反応器を経て結晶化したゼオライトケーキ（cake）が連続して回収される過程が行われ続けなければならない。
【００３０】
一例として、ＺＳＭ‐５系ゼオライト製造のためのシリカ源として、最も安価で頻繁に使用される水ガラスを使用する場合、水ガラス内の過量の塩基成分を除去するために追加された酸成分によって急激な酸‐塩基反応が起こり、次いで、混合物の粘度も急激に増加するため、固まったゲルが形成される。
【００３１】
従来の回分式反応器を用いた合成の場合には、固まった形態のゲルを満たしてから、合成が完了するまでさらに満たす過程がないため、運転上の問題が発見されないが、連続式合成の場合には、高圧注入ポンプを用いて、高温の水熱合成反応器の中に固まったゲルを連続注入する作業は不可能であるため、粘度が低い溶液形態の合成母液が製造されなければならない。これと同時に、長期間の連続合成が行われ得るように、反応器内の詰まり現象が防止される必要がある。
【００３２】
本発明の一様態は、かかる問題を解決し、均一なサイズの高結晶化度を有する単相のＺＳＭ‐５系ゼオライトを短時間で連続して容易に製造することができる製造方法を提供する。
【００３３】
具体的には、シリカ源、アルミナ源、中和剤、および結晶性ＺＳＭ‐５核を含む混合物を加熱して溶液状態で得られた第１溶液と塩を含む第２溶液を混合したものを反応母液とすることで、均一なサイズの高結晶化度を有する単相のＺＳＭ‐５系ゼオライトを連続式合成で製造することができる。
【００３４】
前記シリカ源、アルミナ源、中和剤、および結晶性ＺＳＭ‐５核を含む混合物は、シリカ源と中和剤の酸‐塩基反応によって常温でゲル化するが、この状態のまま反応母液として使用する場合、このように固まったゲルを連続して反応器に注入し難いという問題がある。
【００３５】
そのため、シリカ源、アルミナ源、中和剤、および結晶性ＺＳＭ‐５核を含む混合物を加熱して底粘度の溶液状態にすることで、連続注入を可能にすることができる。かかる溶液状態で溶媒は水を使用することができ、加熱後、底粘度の水溶液を製造して使用することができる。
【００３６】
より具体的には、シリカ源、アルミナ源、中和剤、および結晶性ＺＳＭ‐５核を含む混合物を水溶液状態に製造するための加熱温度は、３０〜６０℃であってもよい。また、加熱時間は、１〜３時間であってもよい。
【００３７】
上記のような加熱条件で、シリカ源、アルミナ源、中和剤、および結晶性ＺＳＭ‐５核を含む混合物が不均一な状態のゲルが形成され、後工程で塩を含む第２溶液と混合する際、混合が困難で、均一な状態の水溶液が得られ難いという問題と、過剰なエネルギーが供給されて粒子が凝集したアルミノシリケート塊が発生するという問題なく、容易に水溶液状態の第１溶液を製造し、連続式合成に用いることができ、好ましい。
【００３８】
また、前記第１溶液には、有機構造誘導物質が含まれず、シリカ源は、シリカゾル、水ガラス（Water glass）、またはナトリウムシリケートであってもよく、より具体的には、水ガラスであってもよい。
【００３９】
前記アルミナ源は、ナトリウムアルミネート、アルミニウムナイトレート、アルミニウムサルフェート、アルミニウムクロライドおよびこれらの組み合わせであってもよく、好ましくは、ナトリウムアルミネート、アルミニウムナイトレート、アルミニウムサルフェートおよびこれらの組み合わせであってもよい。
【００４０】
前記中和剤は、シリカ源およびアルミナ源がアルカリ成分を多量含有しており、反応物組成制御の困難性を解消するために入れる物質であり、硝酸、リン酸、硫酸または硫酸アルミニウムであってもよく、具体的には、硫酸であってもよい。
【００４１】
本発明の一様態のＺＳＭ‐５系ゼオライトの製造方法において、前記第１溶液に塩を含む第２溶液を混合し、反応母液を製造するステップにより最終の反応母液が製造されるが、この際、反応母液が下記式１を満たすように、第１溶液および第２溶液を混合することができる。
【００４２】
［式１］
０．２０≦Ｗａ／Ｗｂ≦０．４０
【００４３】
前記式１中、Ｗａは、前記反応母液内の塩の含有量であり、Ｗｂは、前記反応母液内のシリカの含有量である。
【００４４】
前記式１は、より具体的には、下記式２を満たすことができる。
【００４５】
［式２］
０．２２≦Ｗａ／Ｗｂ≦０．３２
【００４６】
最終の反応母液内のシリカの含有量に対する塩の含有量比が小さすぎる場合、最終の反応母液が、粘度が急激に増加し、水熱合成反応器内への連続注入が不可能な問題が生じ得、大きすぎる場合、連続注入は可能であるが、他の結晶相のゼオライトがともに成長するか、短い連続反応が行われた後にＺＳＭ‐５の結晶化度が低下し、長期間連続反応を行って単結晶および高結晶のＺＳＭ‐５を製造し難いという問題が生じ得る。
【００４７】
第２溶液の溶媒も水を使用することができる。
【００４８】
また、第２溶液内の塩およびシリカの含有量が前記関係を満たすことで、反応器にゼオライトがくっ付いて成長する現象を抑制して反応器内の詰まり現象を防止し、連続式合成による均一なサイズの高結晶化度を有する単相のＺＳＭ‐５系ゼオライトの製造ができ、後述する実施例からも確認することができる。
【００４９】
塩を含む第２溶液において、塩は、硫酸ナトリウム（Ｎａ２ＳＯ４）、硝酸ナトリウム（ＮａＮＯ３）、トリナトリウムホスフェート（Ｎａ３ＰＯ４）、またはこれらの組み合わせを含むことができ、好ましくは、硫酸ナトリウムを含むことができる。
【００５０】
塩を含む第２溶液において、前記塩は、前記反応母液の総量に対して１〜５重量％で含まれ得るが、必ずしもこれに制限されない。
【００５１】
本発明の一様態のＺＳＭ‐５系ゼオライトの製造方法において、前記反応母液は、１０００〜２７００ｃＰの範囲の低い粘度を有することができ、これにより、大きいせん断力を介さずに撹拌され得、連続して反応器に投入して連続式合成が可能になる。
【００５２】
本発明の一様態のＺＳＭ‐５系ゼオライトの製造方法において、前記反応母液を水熱合成反応器に連続して供給し、連続結晶化するステップは、１５０〜２００℃の温度で行われ得る。
【００５３】
また、反応母液の水熱合成反応器内の滞留時間は、６時間〜３００時間であってもよいが、特にこれに制限されない。
【００５４】
また、前記水熱合成反応器は、連続撹拌槽型反応器（Continuous Stirred‐Tank Reactor、ＣＳＴＲ）、またはプラグフロー反応器（Plug Flow Reactor、ＰＦＲ）であってもよい。
【００５５】
本発明の一様態のＺＳＭ‐５系ゼオライトの製造方法において、前記反応母液の製造および反応器への投入様態についてより詳細に説明すると、前記反応母液は、第１溶液と第２溶液が別に製造された後、反応器への投入の前に混合されて反応器に連続投入され得る。
【００５６】
他の様態としては、水熱合成反応の後、残りの液を用いることで、水熱合成反応器内の未反応の残りの液の一部を水熱合成反応器の前端に再循環し、第１溶液と残りの液を混合して反応器に投入することができる。
【００５７】
水熱合成反応器内の未反応の残りの液には、上述の塩が含まれていてもよく、かかる残りの液を反応器の前端に再循環して第１溶液と混合および反応母液を製造し、反応器内に連続して投入することで、別の第２溶液の製造なしに工程の運転が可能になる。
【００５８】
これにより、工程の単純化が可能になるため、かかる様態がより好ましい。
【００５９】
本発明の一様態のＺＳＭ‐５系ゼオライトの製造方法は、前記反応母液を水熱合成反応器に連続して供給し、連続結晶化するステップと、以降、結晶化したＺＳＭ‐５を濾過および洗浄するステップと、１２０℃の温度で１０時間〜１５時間乾燥するステップとをさらに含むことができる。
【００６０】
これにより、最終的に均一なサイズの高結晶化度を有する単相のＺＳＭ‐５系ゼオライトを取得することができる。
【００６１】
本発明の一様態の製造方法で製造されたＺＳＭ‐５系ゼオライトは、炭化水素、酸素含有有機化合物、またはこれらの混合物から軽質オレフィンを製造する触媒として使用可能である。
【００６２】
この際、ＺＳＭ‐５系ゼオライトは、それ自体で、または表面改質などの特定の処理後に触媒として使用可能であり、本発明において具体的な様態は、特に限定されない。
【００６３】
また、前記炭化水素は、通常入手可能なナフサを含むことができ、酸素含有有機化合物は、メタノールを含むことができるが、これも本発明において特に限定されるものではない。
【００６４】
また、前記軽質オレフィンは、エチレンおよび／またはプロピレンを含むことができるが、これに限定されない。
【００６５】
以下、本発明の好ましい実施例および比較例を記載する。しかし、下記の実施例は、本発明の好ましい一実施例であって、本発明は下記実施例に限定されるものではない。
【００６６】
［実施例１］
（ステップ１）シリカ源である水ガラス（ＳｉＯ２＝２０ｗｔ％、Ｎａ２Ｏ＝６ｗｔ％）２９ｋｇに蒸留水２３ｋｇを添加して３０分間撹拌した後、結晶性ＺＳＭ‐５核を０．４ｋｇを添加した溶液に、アルミニウム塩（Ａｌ２Ｏ３＝８ｗｔ％）３．１ｋｇ、硫酸０．９ｋｇおよび蒸留水２３ｋｇを３０分間撹拌して混合した溶液を添加し、１時間維持して第１溶液を製造した。この際、前記第１溶液のゲル化を防ぐために、第１溶液を６０℃に加熱して水溶液状態に製造した。
【００６７】
（ステップ２）前記ステップ１で製造された第１溶液４０ｋｇに塩を含有した第２溶液（Ｎａ２ＳＯ４＝２ｗｔ％、Ｎａ２Ｏ＝２ｗｔ％、ＳｉＯ２＝４ｗｔ％）６０ｋｇを添加して１時間撹拌した後、一日間、室温で熟成して反応母液を製造した。このように製造された反応母液の粘度の分析結果は、表１に示した。
【００６８】
反応母液の粘度は、粘度計（ＢＲＯＯＫＦＩＥＬＤ  ＤＶ‐ＩＩ＋Ｐｒｏ）を用いて、２５℃での粘度を測定した。
【００６９】
（ステップ３）前記ステップ２で製造された反応母液を１５０℃に加熱されたオートクレーブ（autoclave）反応器に２０ｇ／ｍｉｎの速度で注入して結晶化した。かかる水熱合成反応が行われる間に連続して反応母液を供給し、３０日以上結晶化反応を延長して行い、連続合成後に得られたゼオライトの結晶構造と形状は、ＸＲＤ（Rigaku Model D／Max III）と走査電子顕微鏡を介して分析され、その結果は、表１、図１および図２に示した。
【００７０】
得られたゼオライトの結晶構造と結晶化度は、Ｘ‐線回折分析装置（Rigaku Model D／Max III）を用いて、ＺＳＭ‐５の特性ピークに相当する２θ７〜９゜および２２〜２５゜のデータを収集することで分析し、結晶化度は、以下のように計算した（商業用ＺＳＭ‐５は、Ａｌｂｅｍａｒｌｅ社製のＡＣＺｅｏ‐ＺＮ０３０（ＳｉＯ２／Ａｌ２Ｏ３モル比＝３０）を使用した）。
【００７１】
【数１】
2021526118.tif 000003
【００７２】
また、反応器内の詰まり現象を確認するために、反応器内に付着された４５μｍのサイズの篩目開きを有するメッシュ（mesh）を光学顕微鏡を介して観察し、その結果は図５に示した。
【００７３】
［実施例２］
実施例１のステップ２で第１溶液５０ｋｇに第２溶液５０ｋｇを添加した以外は、実施例１と同じ方法でゼオライトを製造した。
【００７４】
反応母液の粘度の分析結果は表１に示した。連続合成後に得られたゼオライトの結晶構造と形状はＸＲＤとＳＥＭを介して分析され、その結果は表１、図１および図２に示した。
【００７５】
また、反応器内に付着された４５μｍサイズの篩目開きを有するメッシュは光学顕微鏡を介して分析され、その結果は図５に示した。
【００７６】
［実施例３］
実施例１のステップ２で第１溶液６０ｋｇに第２溶液４０ｋｇを添加した以外は、実施例１と同じ方法でゼオライトを製造した。
【００７７】
１次連続合成母液の粘度の分析結果は表１に示した。連続合成後に得られたゼオライトの結晶構造と形状はＸＲＤとＳＥＭを介して分析され、その結果は表１、図１および図２に示した。
【００７８】
反応器内に付着された４５μｍサイズの篩目開きを有するメッシュは光学顕微鏡を介して分析され、その結果は図５に示した。
【００７９】
［比較例１］
実施例１のステップ２で第１溶液５ｋｇに第２溶液９５ｋｇを添加した以外は、実施例１と同じ方法でゼオライトを製造した。
【００８０】
反応母液の粘度の分析結果は表１に示した。
【００８１】
連続合成期間は３日間維持され、その後には、詰まり現象によって連続注入と回収が不可能であった。
【００８２】
連続合成後に得られたゼオライトの結晶構造と形状はＸＲＤとＳＥＭを介して分析され、その結果は表１、図３および図４に示した。
【００８３】
反応器内に付着された４５μｍサイズの篩目開きを有するメッシュは光学顕微鏡を介して分析され、その結果は図６に示した。
【００８４】
［比較例２］
実施例１のステップ２で第１溶液１０ｋｇに第２溶液９０ｋｇを添加した以外は、実施例１と同じ方法でゼオライトを製造した。
【００８５】
反応母液の粘度の分析結果は表１に示した。
【００８６】
連続合成期間は５日間維持され、その後には、詰まり現象によって連続注入と回収が不可能であった。
【００８７】
連続合成後に得られた分子体の結晶構造と形状はＸＲＤとＳＥＭを介して分析され、その結果は表１、図３および図４に示した。
【００８８】
反応器内に付着された４５μｍサイズの篩目開きを有するメッシュは光学顕微鏡を介して分析され、その結果は図６に示した。
【００８９】
［比較例３］
実施例１のステップ２で第１溶液２０ｋｇに第２溶液８０ｋｇを添加した以外は、実施例１と同じ方法でゼオライトを製造した。
【００９０】
反応母液の粘度の分析結果は表１に示した。
【００９１】
連続合成期間は８日間維持され、その後には、詰まり現象によって連続注入と回収が不可能であった。
【００９２】
連続合成後に得られたゼオライトの結晶構造と形状はＸＲＤとＳＥＭを介して分析され、その結果は表１、図３および図４に示した。
【００９３】
反応器内に付着された４５μｍサイズの篩目開きを有するメッシュは光学顕微鏡を介して分析され、その結果は図６に示した。
【００９４】
［比較例４］
実施例１のステップ２で第１溶液７０ｋｇに第２溶液３０ｋｇを添加した以外は、実施例１と同じ方法でゼオライトを製造した。
【００９５】
反応母液の粘度の分析結果は表１に示した。
【００９６】
連続合成期間は約１２時間維持され、その後には、詰まり現象によって連続注入と回収が不可能であった。
【００９７】
連続合成後に得られたゼオライトの結晶構造と形状はＸＲＤとＳＥＭを介して分析され、その結果は表１、図３および図４に示した。
【００９８】
反応器内に付着された４５μｍサイズの篩目開きを有するメッシュは光学顕微鏡を介して分析され、その結果は図６に示した。
【００９９】
［比較例５］
実施例１のステップ２で第１溶液８０ｋｇに第２溶液２０ｋｇを添加した以外は、実施例１と同じ方法でゼオライトを製造した。
【０１００】
反応母液の粘度の分析結果は表１に示した。
【０１０１】
連続合成期間は約８時間維持され、その後には、詰まり現象によって連続注入と回収が不可能であった。
【０１０２】
連続合成後に得られたゼオライトの結晶構造と形状はＸＲＤとＳＥＭを介して分析され、その結果は表１、図３および図４に示した。
【０１０３】
反応器内に付着された４５μｍサイズの篩目開きを有するメッシュは光学顕微鏡を介して分析され、その結果は図６に示した。
【０１０４】
［比較例６］
実施例１のステップ２で残りの液を添加することなく、第１溶液１００ｋｇを使用した以外は、実施例１と同じ方法でゼオライトを製造した。
【０１０５】
反応母液の粘度の分析結果は表１に示した。
【０１０６】
連続合成期間は約２時間維持され、その後には、詰まり現象によって連続注入と回収が不可能であった。
【０１０７】
連続合成後に得られたゼオライトの結晶構造と形状はＸＲＤとＳＥＭを介して分析され、その結果は表１、図３および図４に示した。
【０１０８】
反応器内に付着された４５μｍサイズの篩目開きを有するメッシュは光学顕微鏡を介して分析され、その結果は図６に示した。
【０１０９】
【表１】
2021526118.tif 000004
【０１１０】
前記表１から分かるように、連続合成反応によりＺＳＭ‐５分子体を合成する場合、本発明による反応母液を使用することで、反応器内の詰まり現象なしに反応母液の連続注入とＺＳＭ‐５分子体の連続回収が可能であり、均一な粒子サイズと単相の高結晶性を有する高品質のＺＳＭ‐５分子体が合成された。
【０１１１】
製造された反応母液内の塩の添加量による効果を確認したところ、製造された最終の反応母液内のＮａ２ＳＯ４／ＳｉＯ２重量比が０．２０〜０．４０の範囲、より具体的には、０．２２〜０．３２の値を有する場合には、３０日以上連続合成が可能であるだけでなく、単相の高結晶性ＺＳＭ‐５分子体が得られた。しかし、最終の反応母液内のＮａ２ＳＯ４／ＳｉＯ２重量比が低い場合には、単相のＺＳＭ‐５分子体が得られたにもかかわらず、反応器内の詰まり現象によって連続可能な合成期間が非常に短かく、最終の反応母液内のＮａ２ＳＯ４／ＳｉＯ２重量比が高い場合には、一部の所望しなかった他の結晶構造のモルデナイト（mordenite）相がともに成長した分子体が得られた。
【０１１２】
それだけでなく、図５と図６から分かるように、連続合成反応器内に付着されていた金属メッシュを確認したところ、母液内の塩の含有量によってゼオライトがくっ付いて成長する程度が変わることが分かり、比較例の場合、実施例に比べ、ゼオライトがくっ付いて成長する程度がひどく、連続合成可能な期間が非常に短くなることが分かった。
【図１】
2021526118.tif 000005
【図２】
2021526118.tif 000006
【図３】
2021526118.tif 000007
【図４】
2021526118.tif 000008
【図５】
2021526118.tif 000009
【図６】
2021526118.tif 000010
【国際調査報告】
2021526118.tif 000011
2021526118.tif 000012
2021526118.tif 000013
2021526118.tif 000014